Brevet FR2837272A1 — publié le 20030919

SR22864IT/GP VCL1391.FRD Procede de traitement de surface d'un evaporateur brase L' invention concerne un procede de traitement de surface dinn evaporateur brase en aluminium ou alliage d'aluminium, notamment pour un circuit de fluide refrigerant dans une installation de climatisation de l'habitacle d'un vehicule. Dans les installations de climatisation de vehicules, un evaporateur est balaye par un flux d' air a refroidir. En raison de la temperature basse des surfaces de l'evaporateur exposees au flux d'air, l'humidite contenue dans ce dernier tend a se deposer sur ces surfaces, ce qui entralne divers inconvenients. L,eau ainsi deposee reduit la section de passage de l'air et empeche un contact direct entre celui-ci et les surfaces metalliques de levaporateur, nuisant a la capacite dechange de chaleur. Des gouttes d'eau vent projetees dans le flux d'air. Des souillures adherent sur les surfaces mouillees, favorisant une proliferation microbienne et la production d'odeurs desagreables. Pour remedier a ces inconvenients, on connat, notamment par US 5 538 078 A, un procede dans lequel on recouvre les surfaces de l'evaporateur destinees a venir en contact avec un milieu a refroidir d'un liquide de traitement et on fait secher ledit liquide, celui-ci contenant des substances propres a former apres sechage sur lesdites surfaces une couche adherente possedant des proprietes filmogenes, hydrophiles et antimicrobiennes. Dans ce procede connu, letape consistent a recouvrir les surfaces de liquide de traitement est precedee par une etape prealable de conversion de surface destinee a permettre un bon accrochage de la couche filmogene, hydrophile et anti- microbienne. La conversion peut etre realisee au moyen de sels de chrome hexavalent ou de composes de zirconium ou de titane, ou peut etre une phosphatation. Alors que cette etape de conversion avait tonjours ete consideree comme indispensable, on a constate, de maniere surprenante, qu'un dosage approprie des constituents du liquide de traitement permet d'obtenir une bonne adherence de la couche finale sans avoir recours a cette etape. L' invention vise notamment un procede du genre defini en introduction, et prevoit que lesdites substances comprennent une ou plusieurs substances propres a conferer a ladite couche des proprietes d' adherence au substrat et des proprie- tes filmogenes, anticorrosion et hydrophiles et une ou plu- sieurs substances propres a conferer a ladite couche des proprietes antimicrobiennes, le rapport ponderal entre les substances propres a conferer des proprietes d' adherence et des proprietes filmogenes, anticorrosion et hydrophiles et les substances propres a conferer des proprietes antimicro- biennes etant inferieur ou egal a 2/100, et qu'on recouvre lesdites surfaces du liquide de traitement sans etape prealable de conversion de surface. Des caracteristiques optionnelles de l' invention, complemen- taires ou de substitution, vent enoncees ci-apres: - On recouvre lesdites surfaces du liquide de traitement sans etape prealable de degraissage ou de decapage desdites surfaces. - Le rapport ponderal entre les substances propres a conferer des proprietes d' adherence et des proprietes filmogenes, anticorrosion et hydrophiles et les substances propres a conferer des proprietes antimicrobiennes est compris entre 0,1/100 et 2/100. - Lesdites substances ne presentent pas d'odeur propre. - Lesdites substances comprennent, en tent que substances propres a conferer a ladite couche des proprietes d' adherence au substrat, un ou plusieurs polymeres choisis parmi les types polyurethanne, epoxy, silicone, acrylique, polyimine, polyamine et polyuree. - Lesdites substances comprennent une ou plusieurs substances propres a conferer a ladite couche a la fois des proprietes filmogenes, anticorrosion et des proprietes hydrophiles. - Lesdites substances propres a conferer a la fois des proprietes filmogenes et anticorrosion et des proprietes hydrophiles vent des polymeres choisis parmi les types polyurethanne, epoxy, silicone, acrylique, polyimine, polyamine et polyuree, partiellement reticules de maniere a laisser subsister des groupes hydrophiles tels que des groupes carboxylique, hydroxyle, amine, imine, cetone et aldehyde. - Lesdites substances comprennent une ou plusieurs substances propres a conferer a ladite couche des proprietes filmogenes et anticorros ion et une ou plus ieurs substances propres a conferer a ladite couche des proprietes hydrophiles, le rapport ponderal entre les substances propres a conferer des proprietes filmogenes et anticorrosion et les substances propres a conferer des proprietes hydrophiles etant compris entre 20/100 et 50/100. - Lesdites substances propres a conferer des proprietes filmogenes et anticorrosion vent des polymeres choisis parmi les types polyurethanne, epoxy, silicone, acrylique, polyimi- ne, polyamine et polyuree, reticules de maniere a ne laisser subsister pratiquement aucun groupe hydrophile, et lesdites substances propres a conferer des proprietes hydrophiles vent choisies parmi la silice, la silice modifiee par la liaison de radicaux organiques a des atomes de silicium, ltoxyde de titane et les varietes hydrophiles de zeolites. - Lesdites substances propres a conferer des proprietes antimicrobiennes vent des composes organiques ou organometal- liques choisis parmi les sels de cuivre, les sels de zinc, la l 2-noctylisothiazoline-3-one, le zinc-pyridinethione, le thiabendazole et le methyl-2-benzimidazolecarbamate. L' invention a egalement pour objet un evaporateur brase en aluminium ou alliage d'aluminium, notamment pour un circuit de fluide refrigerant dans une installation de climatisation de l'habitacle d'un vehicule, tel qu'on peut l'obtenir par le procede tel que defini ci-dessus, dans lequel les surfaces destinees a venir en contact avec un milieu a refroidir vent revetues d'une couche adherente contenant une ou plusieurs substances conferant a ladite couche des proprietes d'adhe- rence au substrat et des proprietes filmogenes, anticorrosion et hydrophiles et une ou plusieurs substances conferant a ladite couche des proprietes antimicrobiennes, le rapport ponderal entre les substances conferant des proprietes d' adherence et des proprietes filmogenes, anticorrosion et hydrophiles et les substances conferant des proprietes antimicrobiennes etant inferieur ou egal a 2/100, et lesdites surfaces etant exemptes de toute sous-couche de conversion de surface. L'evaporateur selon l' invention peut comporter au moins certaines des particularites suivantes: - Lesdites substances vent telles que definies plus haut. - L'epaisseur de ladite couche est comprise entre 0,1 et 5 m. - Ladite couche est propre a limiter les phenomenes d' adsorp- tion et de desorption de maniere a eviter la formation d'odeurs. - Ladite couche est insoluble dans l'eau. Lorsque le liquide de traitement contient des polymeres des types polyurethanne, epoxy, silicone, acrylique, polyimine, polyamine et polyuree, ceux-ci peuvent conferer a la couche resultante des proprietes d' adherence au substrat et/ou des proprietes filmogenes et/ou hydrophiles, selon leur degre de reticulation. Plus precisement des polymeres non reticules apportent seulement des proprietes d' adherence, des polymeres partiellement reticules apportent les trots types de proprie tes et des polymeres totalement reticules apportent des proprietes d' adherence et des proprietes filmogenes. Le procede selon l' invention est applicable indifferemment aux evaporateurs brases en atmosphere controlee et aux evaporateurs brases sous vice. Les constituents du liquide de traitement peuvent etre mis en oeuvre de la maniere habituelle, c'est-a-dire notamment sous forme de solution aqueuse, ['immersion etant suivie d'un egouttage et d'un sechage en etuve. L' adherence de la couche obtenue par le procede selon l' invention dispense non seulement de l'etape prealable de conversion de surface, mais egalement de toute etape preala ble de degraissage ou de decapage si l'etat des surfaces le permet. Revendications 1. Procede de traitement de surface d'un evaporateur brase en aluminium ou alliage d'aluminium, notamment pour un circuit de fluide refrigerant dans une installation de climatisation de l'habitacle d'un vehicule, dans lequel on recouvre les surfaces de l'evaporateur destinees a venir en contact avec un milieu a refroidir d'un liquide de traitement et on fait secher ledit liquide, celui-ci contenant des substances propres a former apres sechage sur lesdites surfaces une couche adherente possedant des proprietes filmogenes, hydrophiles et antimicrobiennes, caracterise en ce que lesdites substances comprennent une ou plusieurs substances propres a conferer a ladite couche des proprietes dadherence au substrat et des proprietes filmogenes, anticorros ion et hydrophiles et une ou plus ieurs substances propres a conferer a ladite couche des proprietes antimicro- biennes, le rapport ponderal entre les substances propres a conferer des proprietes dadherence et des proprietes filmogenes, anticorrosion et hydrophiles et les substances propres a conferer des proprietes antimicrobiennes etant inferieur ou egal a 2/100, et qu'on recouvre lesdites surfaces du liquide de traitement sans etape prealable de conversion de surface. 2. Procede selon la revendication 1, dans lequel on recouvre lesdites surfaces du liquide de traitement sans etape prealable de degraissage ou de decapage desdites surfaces. 3. Procede selon l'une des revendications 1 et 2, dans lequel le rapport ponderal entre les substances propres a conferer des proprietes dadherence et des proprietes filmogenes, anticorrosion et hydrophiles et les substances propres a conferer des proprietes antimicrobiennes est compris entre 0,1/100 et 2/100. 4. Procede selon l'une des revendications precedentes, dans lequel lesdites substances ne presentent pas d'odeur propre. 5. Procede selon l'une des revendications precedentes, dans lequel lesdites substances comprennent, en tent que substan- ces propres a conferer a ladite couche des proprietes d' adherence au substrat, un ou plusieurs polymeres choisis parmi les types polyurethanne, epoxy, silicone, acrylique, polyimine, polyamine et polyuree. 6. Procede selon l'une des revendications precedentes, dans lequel lesdites substances comprennent une ou plusieurs substances propres a conferer a ladite couche a la fois des proprietes filmogenes, anticorrosion et des proprietes hydrophiles. 7. Procede selon la revendication 6, dans lequel lesdites substances propres a conferer a la fois des proprietes filmogenes et anticorrosion et des proprietes hydrophiles vent des polymeres choisis parmi les types polyurethanne, epoxy, silicone, acrylique, polyimine, polyamine et polyuree, partiellement reticules de maniere a laisser subsister des groupes hydrophiles tels que des groupes carboxylique, hydroxyle, amine, imine, cetone et aldehyde. 8. Procede selon l'une des revendications 1 a 5, dans lequel lesdites substances comprennent une ou plusieurs substances propres a conferer a ladite couche des proprietes filmogenes et anticorros ion et une ou plus ieurs substances propres a conferer a ladite couche des proprietes hydrophi- les, le rapport ponderal entre les substances propres a conferer des proprietes filmogenes et anticorrosion et les substances propres a conferer des proprietes hydrophiles etant compris entre 20/100 et 50/100. 9. Procede selon la revendication 8, dans lequel lesdites substances propres a conferer des proprietes filmogenes et anticorrosion vent des polymeres choisis parmi les types polyurethanne, epoxy, silicone, acrylique, polyimine, polyamine et polyuree, reticules de maniere a ne laisser subsister pratiquement aucun groupe hydrophile, et lesdites substances propres a conferer des proprietes hydrophiles vent choisies parmi la silice, la silice modifiee par la liaison de radicaux organiques a des atomes de silicium, ltoxyde de titane et les varietes hydrophiles de zeolites. 10. Procede selon l'une des revendications precedentes, dans lequel lesdites substances propres a conferer des proprietes ant imicrobienne s vent de s compose s organique s ou organometal- liques choisis parmi les sels de cuivre, les sels de zinc, la 2-noctylisothiazoline-3-one, le zinc-pyridinethione, le thiabendazole et le methyl-2-benzimidazolecarbamate. 11. Evaporateur brase en aluminium ou alliage d'aluminium, notamment pour un circuit de fluide refrigerant dans une installation de climatisation de l'habitacle d'un vehicule, tel qu'on peut l'obtenir par le procede selon l'une des revendications precedentes, dans lequel les surfaces desti- nees a venir en contact avec un milieu a refroidir vent revetues d'une couche adherente contenant une ou plusieurs substances conferant a ladite couche des proprietes d'adhe rence au substrat et des proprietes filmogenes, anticorrosion et hydrophiles et une ou plusieurs substances conferant a ladite couche des proprietes antimicrobiennes, le rapport ponderal entre les substances conferant des proprietes d' adherence et des proprietes filmogenes, anticorrosion et hydrophiles et les substances conferant des proprietes antimicrobiennes etant inferieur ou egal a 2/100, et lesdites surfaces etant exemptes de toute sous-couche de conversion de surface. 12. Evaporateur selon la revendication 11, dans lequel lesdites substances vent telles que definies dans l'une des revendications 3 a 10. 13. Evaporateur selon l'une des revendications 11 et 12, dans lequel l'epaisseur de ladite couche est comprise entre 0,1 et 5 m. 14. Evaporateur selon l'une des revendications 11 a 13, dans laquel ladite couche est propre a limiter les phenomenes d'adsorpt10n et de ddsorpt10n de man16re Aviter la forma- t10n d'odeurs. 15. vaporateur salon l'une des revendicat10ns 11 14, dans